(57)【特許請求の範囲】
【請求項１】
プロトン供与体を有する多面体オリゴマーシルセスキオキサンとプロトン受容体を有する多面体オリゴマーシルセスキオキサンがスルホン化された芳香族炭化水素高分子膜に導入されたプロトン伝導性ナノ複合膜であって、
前記プロトン供与体を有する多面体オリゴマーシルセスキオキサンが下記化学式１で表示され、当該式中、Ｒのうち少なくとも一つはＳＯ３Ｈであり、前記Ｒは１６個まで官能化されることができ、
前記プロトン受容体を有する多面体オリゴマーシルセスキオキサンが下記化学式２で表示され、
当該式中、Ａのうち少なくとも一つはＮＨ２であり、前記Ａは１６個まで官能化されることができる、プロトン伝導性ナノ複合膜。
［化学式１］
【化１】
0006577656.tif 000012
［化学式２］
【化２】
0006577656.tif 000013
【請求項２】
前記炭化水素高分子膜は、スルホン化ポリエーテルエーテルケトン（ｓｕｌｆｏｎａｔｅｄ  ｐｏｌｙｅｔｈｅｒｅｔｈｅｒｋｅｔｏｎｅ（ｓＰＥＥＫ））、スルホン化ポリエーテルケトン（ｓｕｌｆｏｎａｔｅｄ  ｐｏｌｙｅｔｈｅｒｋｅｔｏｎｅ（ｓＰＥＫ））、スルホン化ポリエーテルスルホン（ｓｕｌｆｏｎａｔｅｄ  ｐｏｌｙｅｔｈｅｒｓｕｌｆｏｎｅ（ｓＰＥＳ））及びスルホン化ポリアリーレンエーテルスルホン（ｓｕｌｆｏｎａｔｅｄ  ｐｏｌｙａｒｙｌｅｔｈｅｒｓｕｌｆｏｎｅ（ｓＰＡＥＳ））からなる群から選択され、ナノチャンネルを有するスルホン化された芳香族炭化水素であることを特徴とする請求項１に記載のプロトン伝導性ナノ複合膜。
【請求項３】
前記スルホン化された芳香族炭化水素高分子膜は、スルホン化どが５５〜７０％であることを特徴とする請求項１に記載のプロトン伝導性ナノ複合膜。
【請求項４】
前記プロトン供与体を有する多面体オリゴマーシルセスキオキサンと前記プロトン受容体を有する多面体オリゴマーシルセスキオキサンが、前記ナノ複合膜に１〜２０重量％で含有されることを特徴とする請求項１に記載のプロトン伝導性ナノ複合膜。
【請求項５】
前記プロトン供与体を有する多面体オリゴマーシルセスキオキサンと前記プロトン受容体を有する多面体オリゴマーシルセスキオキサンが重量比で１：０．０５〜１で含有されることを特徴とする請求項４に記載のプロトン伝導性ナノ複合膜。
【請求項６】
前記多面体オリゴマーシルセスキオキサン粒子のサイズが１〜３ｎｍであることを特徴とする請求項1に記載のプロトン伝導性ナノ複合膜。
【請求項７】
プロトン供与体を有する多面体オリゴマーシルセスキオキサンとプロトン受容体を有する多面体オリゴマーシルセスキオキサンをスルホン基を有する芳香族炭化水素ポリマー溶液に混合するステップ；及び
前記混合溶液をキャストし、溶媒を除去するステップを含むプロトン伝導性ナノ複合膜の製造方法であって、
前記プロトン供与体を有する多面体オリゴマーシルセスキオキサンが下記化学式１で表示され、当該式中、Ｒのうち少なくとも一つはＳＯ３Ｈであり、前記Ｒは１６個まで官能化されることができ、
前記プロトン受容体を有する多面体オリゴマーシルセスキオキサンが下記化学式２で表示され、
当該式中、Ａのうち少なくとも一つはＮＨ２であり、前記Ａは１６個まで官能化されることができる、プロトン伝導性ナノ複合膜の製造方法。
［化学式１］
【化３】
0006577656.tif 000014
［化学式２］
【化４】
0006577656.tif 000015
【請求項８】
前記プロトン供与体を有する多面体オリゴマーシルセスキオキサンと前記プロトン受容体を有する多面体オリゴマーシルセスキオキサンを前記ナノ複合膜に１〜２０重量％で添加させるが、前記プロトン供与体を有する多面体オリゴマーシルセスキオキサンと前記プロトン受容体を有する多面体オリゴマーシルセスキオキサンを重量比で１：０．０５〜１で添加することを特徴とする請求項７に記載のプロトン伝導性ナノ複合膜の製造方法。
【発明の詳細な説明】
【技術分野】
【０００１】
本発明は、プロトン供与体（ｐｒｏｔｏｎ  ｄｏｎｏｒ）を有する多面体オリゴマーシルセスキオキサン（ＰＯＳＳ）とプロトン受容体（ｐｒｏｔｏｎ  ａｃｃｅｐｔｏｒ）を有する多面体オリゴマーシルセスキオキサン（ＰＯＳＳ）がスルホン化された芳香族炭化水素高分子膜に導入されたプロトン伝導性ナノ複合膜、及びその製造方法に関する。
【背景技術】
【０００２】
最近、注目をあびている燃料電池は、燃料と酸化剤を電気化学的に反応させて発生されるエネルギーを直接電気エネルギーに変換させる発電システムであって、環境問題、エネルギー源の枯渇、燃料電池自動車の実用化が加速され、その効率を増加させるために高温で使用可能な高分子膜の開発も多様に行われている。
【０００３】
燃料電池は、大きく７００℃以上で作動する固体酸化物燃料電池、５００〜７００℃で作動する溶融炭酸塩電解質型燃料電池、２００℃近傍で作動するリン酸電解質型燃料電池、常温〜約１００℃以下で作動するアルカリ電解質型燃料電池及び高分子電解質型燃料電池などに区分される。また、燃料電池の中で直接メタノール燃料電池（Ｄｉｒｅｃｔ  Ｍｅｔｈａｎｏｌ  Ｆｕｅｌ  Ｃｅｌｌ）は、メタノールを改質する必要がなく、小型化が可能である。
【０００４】
この中でも、高分子電解質型燃料電池は、クリーンなエネルギー源でもあるが、出力密度及びエネルギー転換効率が高く、常温で動作可能であり、小型化や密閉化が可能なので無公害自動車、家庭用発電システム、移動通信機器、医療機器、軍事用機器、宇宙事業用機器などの分野で幅広く使用可能であり、その研究が一層集中している。
【０００５】
特に、水素イオン交換膜を使用する高分子燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）は、水素と酸素の電気化学的反応から直流の電気を生産する電力生成システムとしてアノードとカソードの間に厚さが１００ｕｍ以内のプロトン伝導性高分子膜が介在されている構造を有している。したがって、反応気体である水素が供給され、アノードでは酸化反応が起こり、水素分子が水素イオンと電子に転換されて、この時転換された水素イオンは、上記プロトン伝導性高分子膜を経ってカソードで伝達されると、カソードでは、酸素分子が電子を受けて酸素イオンに転換される還元反応が起こり、このとき生成された酸素イオンは、アノードからの伝達された水素イオンと反応して水分子に転換される。
【０００６】
このような過程で燃料電池用プロトン伝導性高分子膜は、電気的には絶縁体であるが、電池の動作中にアノードからカソードへの水素イオンを伝達する媒介体として作用し、燃料ガスまたは液体と酸化剤ガスを分離する役割を同時に実行するので、機械的性質、及び電気化学的安全性に優れなければならず、動作温度での熱安全性、抵抗を減らすための薄膜としての製造性及び液体含有時の膨脹効果が少ないことなどの要件を満たす必要がある。
【０００７】
従来の代表的な高分子電解質燃料電池に使用される電解質膜として広く使われている代表的な物質は、デュポン社が開発したＮａｆｉｏｎがある。しかし、Ｎａｆｉｏｎの場合プロトン伝導性が良い代わり（０．１Ｓ／ｃｍ）に引張強度が２０ＭＰａと低く、ｗａｔｅｒｓｗｅｌｌｉｎｇが４０％で、機械的強度が脆弱であるという短所がある。現在最も多く実用化されて使われるフッ素系高分子であるＮａｆｉｏｎは１００＄／ｃｍ２の価格帯を形成している一方、代表的な炭化水素系高分子は、６〜１０＄／ｃｍ２であるため、Ｎａｆｉｏｎを炭化水素系高分子に置き換えた場合、全体ＰＥＭＦＣ  ＭＥＡの価格を１０％以上削減することができる。しかし、炭化水素系高分子は、Ｎａｆｉｏｎより高いＩＥＣに比べて疎水性主鎖と親水性側鎖との間の相分離の程度がフッ素系高分子より低いため、ｉｏｎ  ｃｌｕｓｔｅｒの直径が４〜５ｎｍで、Ｎａｆｉｏｎに比べて約５０％小さく形成される。Ｎａｆｉｏｎに比べて５０％小さく形成されたｉｏｎ  ｃｌｕｓｔｅｒにより炭化水素系高分子電解質膜のイオン導電率は０．０５Ｓ／ｃｍレベルであり、０．１Ｓ／ｃｍのイオン導電率を持つＮａｆｉｏｎの半分程度に過ぎないので、Ｎａｆｉｏｎ以上のイオン導電率を達成するため、炭化水素系高分子のスルホン化度を高める研究がある。しかし、代表的な炭化水素系高分子であるスルホン化ポリエーテルエーテルケトン（ｓｕｌｆｏｎａｔｅｄ  ｐｏｌｙｅｔｈｅｒｅｔｈｅｒｋｅｔｏｎｅ（ｓＰＥＥＫ））の場合剛性（ｓｔｉｆｆｎｅｓｓ）が高い芳香族主鎖を介して２０％未満の低い水膨潤性（ｗａｔｅｒ  ｓｗｅｌｌｉｎｇ）を有するが、スルホン化度を７５％以上に高める、水膨潤性が急激に増加し、水にとけて溶解される欠点がある。
【０００８】
韓国登録特許第８０４１９５号には、シリコーン酸化物、アルミニウム酸化物などの 無機ナノ粒子にスルホン酸基を導入し、これを再び高分子電解質と複合化した水素イオン伝導性高分子電解質膜が提案されている。しかし、このような複合膜は、マイクロサイズまたは、数十〜数百ナノサイズの無機粒子がイオンチャンネル内でプロトンの移動を妨げてプロトン導電率が低下するという問題点を有している。また無機粒子の大きさと凝集現象により複合膜の製造時に機械的強度が低下するという問題も存在する。
【０００９】
本発明者の公開特許である１０−２０１３−１１８０７５号「スルホン酸基を有するシルセスキオキサンを用いたプロトン伝導性高分子ナノ複合膜」には、ナフィオンなどのフッ素系プロトン伝導性ポリマーにスルホン酸基を有するシルセスキオキサンが混合された電解質膜が開示されている。前記公開特許には、スルホン酸基が付着した数ナノサイズのシルセスキオキサンをナフィオンと複合化して、ナノ複合膜の機械的強度及び伝導性を高めたが、高価格、長時間使用時の伝導性の減少、８０度以上の性能の急減などの問題が依然として存在する。また、まだ高価なナフィオンを取り替えるために、より高いイオン導電率を持つ新しいナノ複合膜電解質が要求される。
【発明の開示】
【発明が解決しようとする課題】
【００１０】
本発明は、「８０度以下の低温」（ｌｏｗ  ｔｅｍｐｅｒａｔｕｒｅ）で、優れたプロトン導電率を提供し、水膨潤性による機械的強度の低下がなく、気体透過度を防止するプロトン伝導性高分子ナノ複合膜を提供することを目的とする。
【課題を解決するための手段】
【００１１】
本発明の一様態は、プロトン供与体を有する多面体オリゴマーシルセスキオキサンとプロトン受容体を有する多面体オリゴマーシルセスキオキサンがスルホン化された芳香族炭化水素高分子膜に導入されたプロトン伝導性ナノ複合膜に関する。
【００１２】
他の様態において、本発明は、
プロトン供与体を有する多面体オリゴマーシルセスキオキサンとプロトン受容体を有する多面体オリゴマーシルセスキオキサンをスルホン化された芳香族炭化水素高分子溶液に混合するステップ；及び
前記混合溶液をキャストグし、溶媒を除去するステップを含むプロトン伝導性ナノ複合膜の製造方法に関する。
【００１３】
また他の様態において、本発明は、プロトン伝導性ナノ複合膜を含む燃料電池用膜電極接合体に関する。
【発明の効果】
【００１４】
本発明のナノ複合膜は、プロトン供与体を有するＰＯＳＳとププロトン受容体を有するＰＯＳＳが一緒に添加されており、発生したプロトン（陽イオン）がイオンチャンネル内で簡単にホッピング（ｈｏｐｐｉｎｇ）されてイオン導電率が増加している。
【００１５】
また、本発明に使用されたＰＯＳＳは、その大きさが非常に小さくて、高分子膜内のイオンチャンネルでのプロトンの移動をほぼ妨害しないため、優れたプロトン導電率を実現することができる。
【００１６】
また、本発明によるプロトン伝導性ナノ複合膜高分子膜のスルホン化度をDS=70まで向上させたにもかかわらず、優れた機械的強度を示す。
本発明のプロトン伝導性ナノ複合膜は、高分子電解質燃料電池だけでなく、直接メタノール燃料電池（Ｄｉｒｅｃｔ  Ｍｅｔｈａｎｏｌ  Ｆｕｅｌ  Ｃｅｌｌ）の高分子電解質膜や分離膜として使用することができる。
【図面の簡単な説明】
【００１７】
図１は、実施例１で製造された伝導性ナノ複合膜のイオン導電率を測定して示したものである。
図２は、POSS-Nの含有量を0.5wt％に固定し、POSS-SA含有量を10wt％まで向上させたときの応力（stress）を示す。
図３は、実施例１と比較例１で製造されたナノ複合膜を利用して製造されたセルの性能を比較したものである。
【発明を実施するための最良の形態】
【００１８】
以下、本発明について対して詳述する。
本発明は、燃料電池用プロトン伝導性高分子ナノ複合膜に関する。
本発明のプロトン伝導性ナノ複合膜はプロトン供与体を有する多面体オリゴマーシルセスキオキサンとプロトン受容体を有する多面体オリゴマーシルセスキオキサンがスルホン基を有する芳香族炭化水素高分子膜に導入されて形成される。
【００１９】
本発明の高分子膜は、プロトンソースであるスルホン基が結合した芳香族炭化水素ポリマーを使用することができる。
【００２０】
上記スルホン化された芳香族炭化水素高分子膜（スルホン化芳香族炭化水素高分子膜）は、スルホン化ポリエーテルエーテルケトン（ｓｕｌｆｏｎａｔｅｄ  ｐｏｌｙｅｔｈｅｒｅｔｈｅｒｋｅｔｏｎｅ（ｓＰＥＥＫ））高分子膜、スルホン化ポリエーテルケトン（ｓｕｌｆｏｎａｔｅｄ  ｐｏｌｙｅｔｈｅｒｋｅｔｏｎｅ（ｓＰＥＫ））、スルホン化ポリエーテルスルホン（ｓｕｌｆｏｎａｔｅｄｐｏｌｙｅｔｈｅｒｓｕｌｆｏｎｅ（ｓＰＥＳ））及びスルホン化ポリアリーレンエーテルスルホン（ｓｕｌｆｏｎａｔｅｄ  ｐｏｌｙａｒｙｌｅｔｈｅｒｓｕｌｆｏｎｅ（ｓＰＡＥＳ））からなる群から選択され、ナノチャンネルを有するスルホン化された芳香族炭化水素である。
【００２１】
上記スルホン化された芳香族炭化水素高分子膜、好ましくは、ポリエーテルエーテルケトンとポリエーテルスルホンは、ナフィオンの50％程度のカチオン伝導性、優れた熱的化学的特性を有し、また、５０００ｈの長寿命を有するほど耐久性が良い。
【００２２】
上記スルホン化された芳香族炭化水素ポリマーは、スルホン化度（ｄｅｇｒｅｅ  ｏｆ  ｓｕｌｆｏｎａｔｉｏｎ（ＤＳ））の増加に応じて、優れたプロトン伝導性を有するが、水膨張（ｗａｔｅｒ  ｓｗｅｌｌｉｎｇ）現象が高まり、機械的強度が低くなるという問題がある。本発明におけるナノ複合膜の強度が補強されてスルホン化度が高い芳香族炭化水素ポリマーを使用しても、水膨張により機械的強度が急激に減少する現象を防止することができる。
【００２３】
上記スルホン化芳香族炭化水素高分子膜は、スルホン化度が55〜80％、好ましくは60〜75％、最も好ましくは65〜75％である。
【００２４】
本発明では、スルホン化芳香族炭化水素高分子膜のフィラーとして二種類の多面体オリゴマーシルセスキオキサンを使用する。より具体的には、本発明では、プロトン供与体を有する多面体オリゴマーシルセスキオキサンとプロトン受容体を有する多面体オリゴマーシルセスキオキサンを一緒に使用する。
【００２５】
前記プロトン供与体を有する多面体オリゴマーシルセスキオキサンは、下記化学式１で表示されることができる。
［化学式１］
【化１】
0006577656.tif 000002
上記化学式１において、Ｒがプロトン供与体である。
上記ＲはＲ１Ｒ２である。
Ｒ１は（ＣＨ２）ｎ（ここで、ｎは１〜６の整数）またはフェニレンである。
Ｒ２は酢酸、硝酸、リン酸、スルホン酸、過塩素酸、塩酸、炭酸、これらの塩またはこれらを含む化合物である。
【００２６】
前記プロトン供与体を有する多面体オリゴマーシルセスキオキサンは、好ましくは下記化学式２で表示されるスルホン化されたオックタフェニル多面体オリゴマーシルセスキオキサンであることができる。
［化学式２］
【化２】
0006577656.tif 000003
上記式中、Ｒのうち少なくとも一つはＳＯ３Ｈである。
上記式中、Ｒは１６個まで官能化されることができる。
【００２７】
上記プロトン受容体を有する多面体オリゴマーシルセスキオキサンは、下記化学式３で表示されることができる。
［化学式３］
【化３】
0006577656.tif 000004
【００２８】
上記化学式１において、前記Ａは非共有電子対を有する窒素、酸素、リン-硫黄、フッ素、塩素原子を含む化合物である。
また、前記Ａは−Ａ１Ａ２であり、ここで、Ａ１は（ＣＨ２）ｎ（ここで、ｎは１〜６の整数）またはフェニレンであり、Ａ２はＮＨ２、ＮＯ３−、ＮＨ３、ＰＨ３、ＮＨ２−、Ｃｌ−、Ｏ２−、Ｓ２−、Ｆ−、これらの塩またはこれらを含む化合物である。前記プロトン受容体を有する多面体オリゴマーシルセスキオキサンは、下記化学式４で表示されることができる。
［化学式４］
【化４】
0006577656.tif 000005
前記式中、Ａのうち少なくとも一つはＮＨ２である。
前記式中、Ａは、Ｒが１６個まで官能化されることができる。
【００２９】
前記プロトン供与体を有する多面体オリゴマーシルセスキオキサン（以下、ＰＯＳＳ−ＳＡで表現）とプロトン受容体を有する多面体オリゴマーシルセスキオキサン（以下、ＰＯＳＳ−Ｎで表現）は、その粒子サイズが１〜５ｎｍ、好ましくは１〜３ｎｍ、更に好ましくは１〜２ｎｍである。前記ＰＯＳＳはサイズが小さくて、スルホン基を有する芳香族炭化水素高分子膜のイオンチャンネルでイオンの移動を妨げてなくて、複合膜の最大の問題であるイオン導電率の低下の問題を解決することができる。
【００３０】
前記多面体オリゴマーシルセスキオキサン（ＰＯＳＳ）は、粒子サイズが小さく、安定的なシリカケージ構造にフェニル基とスルホン酸基（または、アミン基）が結合した非常にコンパクトな化学構造式を有しており、分散は非常に容易である。
【００３１】
本発明では、アミン基などのブレンステッド塩基として作用するププロトン受容体を有しているので、ナノチャンネル内にさらに導入された過量プロトンと強力な水素結合を形成し、これにより、プロトンのホッピング（ｈｏｐｐｉｎｇ）によるグロットゥス（Grotthuss）メカニズムでイオン導電率が向上する。
【００３２】
本発明のナノ複合膜は、ＰＯＳＳ−Ｎが５ｗｔ％未満、好ましくは１ｗｔ％未満に調節して複合化されるので、チャンネル内でのプロトンの移動を妨害したり、全体のイオン交換能を低下させる作用はない。また、前記プロトン受容体は、プロトン供与体によって生成された追加的なプロトンソースが水素結合を媒介としたグロットゥスメカニズム（Ｇｒｏｔｔｈｕｓｓ  ｍｅｃｈａｎｉｓｍ）を有することができる。
【００３３】
より具体的には、ホッピングメキニズム（またはグロットゥスメカニズム）は、水素結合ネットワークを介してプロトンがホッピングされて伝導されるメカニズムであるが、イオン交換能を低下させない範囲で強いブレンステッド塩基（アミン基）として作用することができる陽イオン受容体を導入すれば、水素結合媒介体が増加してブレンステッド酸−塩基間のホッピング距離が減るので、グロットゥスメカニズムがさらに活性化されて、プロトン導電率が大幅に上昇することができる。
【００３４】
本発明のナノ複合膜は、前記多面体オリゴマーシルセスキオキサンの重量範囲を最大２０ｗｔ％まで増やしてもチャンネル内に凝集現象が少なく、イオン導電率を大幅に向上させることができ、機械的強度（引張率と強度）が同時に向上することができる。
【００３５】
本発明のナノ複合膜は、前記多面体オリゴマーシルセスキオキサンの添加に応じて延性の損失なし引張強度が増加するため、３０ミクロン以下のより薄い薄膜を製造することができる。すなわち、本発明のナノ複合膜は超薄膜に製造することができる。
【００３６】
前記多面体オリゴマーシルセスキオキサンは、ナノ複合膜の機械的強度を向上させることができ、水分による膜の膨張（ｓｗｅｌｌｉｎｇ）現象を抑制することができる。また、前記多面体オリゴマーシルセスキオキサンが添加されたナノ複合膜は、８０度以下で高いイオン伝導能力を維持することができる。
【００３７】
前記多面体オリゴマーシルセスキオキサンが、前記プロトン伝導性ナノ複合膜全体の重量に対して１〜２０重量％、好ましくは１〜１０重量％、より好ましくは１〜２重量％含まれることができる。
【００３８】
前記プロトン供与体を有する多面体オリゴマーシルセスキオキサンと前記プロトン受容体を有する多面体オリゴマーシルセスキオキサン（ＰＯＳＳ）が重量比で１：０．０５〜１、好ましくは１：０．０５〜０．３、より好ましくは１：０．１〜０．２５含有されることができる。
【００３９】
前記プロトン受容体を有する多面体オリゴマーシルセスキオキサンは、ナノ複合膜に対して５ｗｔ％以下、好ましくは１ｗｔ％以下で含まれることができる。
【００４０】
前記プロトン供与体を有する多面体オリゴマーシルセスキオキサンがナノ複合膜に対して１〜１０重量％、好ましくは１〜５重量％、より好ましくは１〜２重量％含有されることができる。
【００４１】
前記高分子膜がスルホン化された芳香族炭化水素高分子膜である場合には、前記多面体オリゴマーシルセスキオキサンの含有量が上記の範囲である場合は、８０℃／１００％ＲＨで、現在商用化されたナフィオン膜（０．１Ｓ／ｃｍ）より優れた導電率を有する。
【００４２】
本発明では、スルホン化が５５〜７０％と高い高分子膜を使用するが、前記のＰＯＳＳ−ＳＡが高分子膜内部で分子レベルの複合体（ｍｏｌｅｃｕｌａｒ  ｃｏｍｐｏｓｉｔｅ）を形成することで、機械的強度が強い。
【００４３】
すなわち、本発明では、プロトン伝導性複合膜の導電率と機械的強度を同時に向上させることができる。
【００４４】
他の様態において、本発明は、プロトン伝導性ナノ複合膜の製造方法に関する。
【００４５】
前記方法は、プロトン供与体を有する多面体オリゴマーシルセスキオキサンとプロトン受容体を有する多面体オリゴマーシルセスキオキサンをスルホン基を有する芳香族炭化水素ポリマー溶液に混合するステップ、及び前記混合溶液をキャストし、溶媒を除去するステップを含む。
【００４６】
上記スルホン基を有する芳香族炭化水素高分子膜は、スルホン化ポリエーテルエーテルケトン（ｓｕｌｆｏｎａｔｅｄ  ｐｏｌｙｅｔｈｅｒｅｔｈｅｒｋｅｔｏｎｅ（ｓＰＥＥＫ））高分子膜、スルホン化ポリエーテルケトン（ｓｕｌｆｏｎａｔｅｄ  ｐｏｌｙｅｔｈｅｒｋｅｔｏｎｅ（ｓＰＥＫ））、スルホン化ポリエーテルスルホン（ｓｕｌｆｏｎａｔｅｄ  ｐｏｌｙｅｔｈｅｒｓｕｌｆｏｎｅ（ｓＰＥＳ））またはアルコールスルホン化ポリアリーレンエーテルスルホン（ｓｕｌｆｏｎａｔｅｄ  ｐｏｌｙａｒｙｌｅｔｈｅｒｓｕｌｆｏｎｅ（ｓＰＡＥＳ）である。
【００４７】
上記方法は、上記スルホン基を有する芳香族炭化水素ポリマーのスルホン化度を５５〜８０％に調整し、前記多面体オリゴマーシルセスキオキサン（ＰＯＳＳ）の含有量を上記の芳香族炭化水素高分子とＰＯＳＳの合計重量比に対して１〜５重量％に調整することができる。
【００４８】
前記方法は、前記プロトン供与体を有する多面体オリゴマーシルセスキオキサンと前記プロトン受容体を有する多面体オリゴマーシルセスキオキサンを、重量比で１：０．０５〜１、好ましくは１：０．０５〜０．３、より好ましくは１：０．１〜０．２５添加することができる。
【００４９】
上記スルホン化度を有するポリエーテルエーテルケトン（ｓｕｌｆｏｎａｔｅｄ  ｐｏｌｙｅｔｈｅｒｅｔｈｅｒｋｅｔｏｎｅ（ｓＰＥＥＫ））は、公知の方法で製造することができるが、例えば、ポリエーテルエーテルケトン（ＰＥＥＫ）溶液に硫酸を投入し、これを常温で反応させることで製造することができる。
【００５０】
上記スルホン化剤は、スルホン酸などの、この分野で公知された化合物を使用することができる。
【００５１】
上記ＰＥＥＫのスルホン化は、６０〜１５０℃で１〜３０時間反応してスルホン化率を調整可能である。より具体的には、ＰＥＥＫを１２時間、１００℃で乾燥した後、硫酸２００ｍｌに１０ｇのＰＥＥＫを添加して、６０℃で２４時間攪拌することができる。
【００５２】
前記方法は、前記プロトン供与体を有する多面体オリゴマーシルセスキオキサンと前記プロトン受容体を有する多面体オリゴマーシルセスキオキサンを前記プロトン伝導性ナノ複合膜全体の重量に対して、１〜２０重量％、好ましくは１〜１０重量％、より好ましくは１〜５重量％含むことができる。
【００５３】
前記方法は、前記プロトン供与体を有する多面体オリゴマーシルセスキオキサンと前記プロトン受容体を有する多面体オリゴマーシルセスキオキサンを重量比で１：０．０５〜１、好ましくは１：０．０５〜０．３、より好ましくは１：０．１〜０．２５添加することができる。
【００５４】
他の様態において、本発明は燃料極、酸素極及び前記燃料極と酸素極との間に位置する前記プロトン伝導性ナノ複合膜を含む燃料電池用膜電極接合体に関する。前記燃料極と酸素極などについては公知された内容を参考することができる。前記プロトン伝導性ナノ複合膜は、燃料極で生成されたプロトンと電子を酸素極に伝達する媒介体の役割及び水素と酸素を分離する分離膜の機能をする。
【００５５】
前記プロトン伝導性ナノ複合膜は、前述した本発明のナノ複合膜を使用することができる。
【００５６】
本発明は、前記膜−電極接合体を備える燃料電池に関する。
【００５７】
一実施形態に係る燃料電池は、上述したように得られた膜−電極接合体を用いて、公知の方法によって製造することができる。すなわち、上述した膜−電極接合体の両側をグラファイトを介在して単位セルを構成し、この単位セルを複数並べることで、燃料電池スタックを製造することができる。
【００５８】
以下、実施例を通じて本発明を更に詳しく説明するが、本発明はこれらの例のみに限定されるものではない。
実施例１
１．スルホン酸基を有する多面体オリゴマーシルセスキオキサン（ＰＯＳＳ−ＳＯ３Ｈ（ＰＯＳＳ−ＳＡ））の合成
【化５】
0006577656.tif 000006
【００５９】
まず、１ｇのオクタフェニル（ｏｃｔａｐｈｅｎｙｌ）ＰＯＳＳを５ｍｌのクロロスルホン酸（ｃｈｌｏｒｏｓｕｌｆｏｎｉｃ  ａｃｉｄ）に混合して、常温で一晩攪拌した。前記溶液をＴＨＦ  ２００ｍｌに注ぎ、生じる粉末をフィルタリングした後、ｐＨが中性になるまで繰り返した。減圧乾燥して茶色の固体を得た。
【００６０】
Ｈ−ＮＭＲ（Ｄ２Ｏ）−７．５４（ｄｄ；ＡｒＨｍｅｔａ  ｔｏＰＯＳＳ）、７．８１−７．８３（２ｄｄ；  ＡｒＨ  ｐａｒａ  ｔｏ  ＳＯ３Ｈ，ＡｒＨｐａｒａ  ｔｏＰＯＳＳ）、８．０３（ｄｄ；  ＡｒＨ  ｏｒｔｈｏ  ｔｏ  ＳＯ３ＨａｎｄＰＯＳＳ）。
ＦＴ−ＩＲ：  ３０７０（ＯＨ  ｏｆ  ＳＯ３Ｈ）、２３３０（ＳＯ３Ｈ−Ｈ２Ｏ）、１７１８、１５９０、１４７０、１４４６、１３９５，１２９８、１１３２（ＳＯ３  ａｓｙｍｍ）、１０８１（ＳＯ３  ｓｙｍｍ）、１０２３（ＳｉＯＳｉ  ａｓｙｍｍ）、９９１、８０６（ＳｉＯＳｉｓｙｍｍ）
【００６１】
２．アミン基を有する多面体オリゴマーシルセスキオキサン（ＰＯＳＳ−ＮＨ２  （ＰＯＳＳ−Ｎ））の合成
【化６】
0006577656.tif 000007
【００６２】
＜ＯＮＰ（ＯｃｔａｐｈｅｎｙｌＰＯＳＳ）の調製＞
氷水に５ｇのＯＰＳと３０ｍｌの発煙硝酸（ｆｕｍｉｎｇ  ｎｉｔｒｉｃ  ａｃｉｄ）をビーカーに入れて３０ｍｉｎ程度混合した。常温で２０ｈｏｕｒ程度反応させた。前記溶液を氷水に解いて粉末を生じるた後にフィルタリングした。継いて、フィルタリングして得た固体残留物を水で洗浄した後、エタノール１００ｍｌで２回ほど洗浄した（ＯＮＰ取得）。
【００６３】
＜ＯＡＰＳの調製＞
前で取得したＯＮＰ０．５ｇを０．０６ｇの１０ｗｔ％Ｐｄ／Ｃと混合し、粉碎した。ここで、ＴＨＦ２０ｍｌとトリエチルアミン（ｔｒｉｅｔｈｙｌａｍｉｎｅ）２０ｍｌを入れた。混合物に蟻酸（ｆｏｒｍｉｃ  ａｃｉｄ）を少量添加した後、５ｈｏｕｒ反応させる。反応によって、二層に分離されるが、上記透明層は捨て、次の黒い層を集めて、ここに５０ｍｌのＴＨＦと５０ｍｌの水を混合した。混合した溶液をシーライト（ｃｅｌｉｔｅ）でｃｏｌｕｍｎクロマトグラフィーをしてオクタニトロフェニル（Ｏｃｔａｎｉｔｒｏｐｈｅｎｙｌ）ＰＯＳＳ（ＯＮＰＳ）を得た。継いて、５０ｍｌの酢酸エチル（ｅｔｈｙｌ  ａｃｅｔａｔｅ）をｆｉｌｔｅｒａｔｅに加え、純粋な水１００ｍｌを注ぎ込んで揺する。
【００６４】
ＥＡ層（上層）を減らして茶色の結晶（合成物）をフィルタリングして得られた後、再び５００ｍｌのヘキサン（ｈｅｘａｎｅ）に混合してオクタアミノフェニル（Ｏｃｔａ  ａｍｉｎｏｐｈｅｎｙｌ）ＰＯＳＳ（ＯＡＰＳ）を製造した。
【００６５】
３．ナノ複合膜の製造
スルホン化ポリエーテルエーテルケトン（ｓｕｌｆｏｎａｔｅｄ  ｐｏｌｙｅｔｈｅｒｅｔｈｅｒｋｅｔｏｎｅ）（ｓＰＥＥＫ、スルホン化度（ＤＳ）６５、ｆｕｍａｔｅｃｈ社では、ＤＳ６０のｓＰＥＥＫを購入し、７０、７５は、これにより製造）５ｇを N、N-ジメチルアセトアミド（Ｎ、Ｎｄｉｍｅｔｈｙｌａｃｅｔａｍｉｄｅ）（ＤＭＡｃ）９５ｇに溶解し、５ｗｔ％溶液を調製した。
【００６６】
前記５ｗｔ％溶液  １１．７６ｇ（ｓＰＥＥＫは０．５８８ｇ）を、４つのガラス瓶にそれぞれ入れておいた。
【００６７】
ｓＰＥＥＫ０．５８８ｇに対して、ＰＯＳＳ−ＳＡの含有量を２ｗｔ％で固定し、ｓＰＥＥＫに対してＰＯＳＳ−Ｎ含有量を０〜１ｗｔ％に調整して、ｓＰＥＥＫ／ＰＯＳＳ−ＳＡ／ＰＯＳＳ−Ｎナノ複合膜を製造した。
【００６８】
前で製造されたＰＯＳＳ−ＳＡとＰＯＳＳ−Ｎを４つのｓＰＥＥＫガラス瓶にそれぞれ混合して一日間撹拌した。
【００６９】
撹拌を完了したｓＰＥＥＫ／ＰＯＳＳ−ＳＡ２ｗｔ％／ＰＯＳＳ−Ｎ０〜１ｗｔ％溶液をそれぞれシャレーに注ぎた後、１００℃オーブンで一晩キャストした。キャストを完了した後、シャレーに蒸溜水を注ぎ、シャレーからナノ複合膜を慎重に剥離した。
【００７０】
比較例１
ＰＯＳＳ−ＳＡを使用せず、ＰＯＳＳ−Ｎをスルホン化ポリエーテルエーテルケトン（ｓＰＥＥＫ、スルホン化（ＤＳ）６５）に添加して、実施例１のように、ナノ複合膜を製造した。
【００７１】
実験：イオン導電率の測定
比較例１と実施例１でそれぞれ得られた複合膜サンプルなどの厚さを測定した後、Ｂｅｋｋｔｅｃｈ社の４プローブ導電率セル（ｐｒｏｂｅ  ｃｏｎｄｕｃｔｉｖｉｔｙ  ｃｅｌｌ）を交流インピーダンスと接続した後、８０℃／１００％ＲＨの条件でイオン導電率を測定した。測定されたイオン導電率を図１に示した。
【００７２】
実験２：引張強度の測定
実施例１と比較例１の膜を乾燥した後、常温で万能材料試験機（ＵＴＭ）装置を利用して、ＡＳＴＭ  ｄ８８２の標準的な実験方法によって、ナノ複合膜の機械的強度を測定した。実施例１と比較例１で得られたナノ複合膜の引張強度を測定した後、図２に示した。
【００７３】
実験３：燃料電池セルの性能比較
前記実施例１及び比較例１で製造されたナノ複合膜の両面に商業用の触媒電極層をホットプレス法でコーティングして膜−電極アセンブリー（Ｍｅｍｂｒａｎｅ−ｅｌｅｃｔｒｏｄｅ  ａｓｓｅｍｂｌｙ、ＭＥＡ）をそれぞれ製造した。
【００７４】
使用された電極は、Ｅ−ＴＥＫ  Ｉｎｃ．から入手可能な、単一面のＥＬＡＴ電極で、陰極には白金−ルビジウムブラック（Ｐｔ−Ｒｕ  ｂｌａｃｋ）触媒を使用し、陽極には白金ブラック触媒を使用した。前記ホットプレスに使用された条件は、１４０℃で５分間、約６０ｋｇｆ／ｃｍ２の圧力を印加することで固定した。シリコーンがコーティングされたガラス繊維ガスケットを膜−電極アセンブリーの上、下に位置させて、炭素素材で作られた集電板で圧着密封して単位電池を組立てた。
【００７５】
単位電池の実験時、陰極と陽極に流入される純粋な水素と酸素の化学量論比は、それぞれ２．０、３．０に固定し、流入される供給圧は３０ｐｓｉで実験し、電池の性能を８０℃、１００％の加湿条件でそれぞれ測定し、その結果を図３に示した。
【００７６】
図１を参照すると、ＰＯＳＳ−ＳＡの含有量を２ｗｔ％に固定し、ＰＯＳＳ−Ｎの含有量を０〜１ｗｔ％に変化させる時、ＰＯＳＳ−Ｎの含有量が０．５ｗｔ％である場合、イオン導電率が０．１２Ｓ／ｃｍで最も高かった。
【００７７】
図２は、ＰＯＳＳ−Ｎの含有量を０．５ｗｔ％に固定し、ＰＯＳＳ−ＳＡの含有量を１０ｗｔ％まで高めた時の応力（ｓｔｒｅｓｓ）を示す。図２を参照すると、本発明の実施例では、歪み（ｓｔｒａｉｎ）が８０％以上１２０％まで増加しても、応力が維持されることを確認することができる。すなわち、本発明のナノ複合膜は、前記多面体オリゴマーシルセスキオキサンの添加によって延性の損失なし引張強度が増加することを示している。
【００７８】
図３は、実施例１と比較例１で製造されたナノ複合膜を利用して製造されたセルの性能を比較したものである。図３を参照すると、実施例１で製造された複合膜を用いた場合、０．６Ｖ、１．２Ａ／ｃｍ２で比較例１（ｓＰＥＥＫ複合膜）のセル性能４０Ａ／ｃｍ２に比べて３倍以上高いことを確認することができる。これは、陽イオン供与体−受容体を介して向上した水素結合を通じて簡単にホッピングされてイオン導電率が大幅に増加するためである。
【００７９】
今まで、本発明の具体的な実試例を説明した。当業者は、本発明が本質的な特性に逸脱しない範囲で変形された形態で具現されることができることを理解するべきである。本発明の範囲は、前述した説明ではなく、特許請求の範囲に示されており、それと同等な範囲内にあるすべての違いは、本発明に含まれるものと解釈されるべきである。
【産業上の利用可能性】
【００８０】
本発明のプロトン伝導性ナノ複合膜は高分子電解質燃料電池だけでなく、直接メタノール燃料電池（Ｄｉｒｅｃｔ  Ｍｅｔｈａｎｏｌ  Ｆｕｅｌ  Ｃｅｌｌ）の高分子電解質膜や分離膜として使用することができる。
下記は、本願の出願当初に記載の発明である。
＜請求項１＞
プロトン供与体を有する多面体オリゴマーシルセスキオキサンとプロトン受容体を有する多面体オリゴマーシルセスキオキサンがスルホン化された芳香族炭化水素高分子膜に導入されたプロトン伝導性ナノ複合膜。
＜請求項２＞
前記炭化水素高分子膜は、スルホン化ポリエーテルエーテルケトン（ｓｕｌｆｏｎａｔｅｄ  ｐｏｌｙｅｔｈｅｒｅｔｈｅｒｋｅｔｏｎｅ（ｓＰＥＥＫ））、スルホン化ポリエーテルケトン（ｓｕｌｆｏｎａｔｅｄ  ｐｏｌｙｅｔｈｅｒｋｅｔｏｎｅ（ｓＰＥＫ））、スルホン化ポリエーテルスルホン（ｓｕｌｆｏｎａｔｅｄ  ｐｏｌｙｅｔｈｅｒｓｕｌｆｏｎｅ（ｓＰＥＳ））及びスルホン化ポリアリーレンエーテルスルホン（ｓｕｌｆｏｎａｔｅｄ  ｐｏｌｙａｒｙｌｅｔｈｅｒｓｕｌｆｏｎｅ（ｓＰＡＥＳ））からなる群から選択され、ナノチャンネルを有するスルホン化された芳香族炭化水素であることを特徴とする請求項１に記載のプロトン伝導性ナノ複合膜。
＜請求項３＞
前記スルホン化された芳香族炭化水素高分子膜は、スルホン化どが５５〜７０％であることを特徴とする請求項１に記載のプロトン伝導性ナノ複合膜。
＜請求項４＞
前記プロトン供与体を有する多面体オリゴマーシルセスキオキサンと前記プロトン受容体を有する多面体オリゴマーシルセスキオキサンが、前記ナノ複合膜に１〜２０重量％で含有されることを特徴とする請求項１に記載のプロトン伝導性ナノ複合膜。
＜請求項５＞
前記プロトン供与体を有する多面体オリゴマーシルセスキオキサンと前記プロトン受容体を有する多面体オリゴマーシルセスキオキサンが重量比で１：０．０５〜１で含有されることを特徴とする請求項４に記載のプロトン伝導性ナノ複合膜。
＜請求項６＞
前記多面体オリゴマーシルセスキオキサン粒子のサイズが１〜３ｎｍであることを特徴とする請求項1に記載のプロトン伝導性ナノ複合膜。
＜請求項７＞
前記プロトン供与体を有する多面体オリゴマーシルセスキオキサンは、下記化学式１で表示されることを特徴とする請求項１に記載のプロトン伝導性ナノ複合膜。
［化学式１］
【化５】
0006577656.tif 000008
前記化学式１において、Ｒはプロトン供与体であり、
前記Ｒは、酢酸、硝酸、リン酸、スルホン酸、過塩素酸、塩酸、炭酸、これらの塩またはこれらを含む化合物である。
＜請求項８＞
前記Ｒは−Ｒ１−Ｒ２であり、
前記Ｒ１は（ＣＨ２）ｎ（ここで、ｎは１〜６の整数）またはフェニレンであり、
ここで、Ｒ２は酢酸、硝酸、リン酸、スルホン酸、過塩素酸、塩酸、炭酸、これらの塩またはこれらを含む化合物である請求項７に記載のプロトン伝導性ナノ複合膜。
＜請求項９＞
前記プロトン供与体を有する多面体オリゴマーシルセスキオキサンが下記化学式２で表示されることを特徴とする請求項７に記載のプロトン伝導性ナノ複合膜。
［化学式２］
【化６】
0006577656.tif 000009
上記式中、Ｒのうち少なくとも一つはＳＯ３Ｈであり、前記Ｒは１６個まで官能化されることができる。
＜請求項１０＞
前記プロトン受容体を有する多面体オリゴマーシルセスキオキサンが下記化学式３で表示されることを特徴とする請求項１に記載のプロトン伝導性ナノ複合膜。
［化学式３］
【化７】
0006577656.tif 000010
前記化学式１において、前記Ａは非共有電子対を有する窒素、酸素、リン-硫黄、フッ素、塩素原子を含む化合物である。
＜請求項１１＞
前記Ａは−Ａ１Ａ２であり、
前記Ａ１は、（ＣＨ２）ｎ（ここで、ｎは１〜６の整数）またはフェニレンであり、Ａ２はＮＨ２、ＮＯ３−、ＮＨ３、ＰＨ３、ＮＨ２−、Ｃｌ−、Ｏ２−、Ｓ２−、Ｆ−、これらの塩またはこれらを含む化合物である請求項１0に記載のプロトン伝導性ナノ複合膜。
＜請求項１２＞
前記プロトン受容体を有する多面体オリゴマーシルセスキオキサンが下記化学式４で表示されることを特徴とする請求項１０に記載のプロトン伝導性ナノ複合膜。
［化学式４］
【化８】
0006577656.tif 000011
上記式中、Ａのうち少なくとも一つはＮＨ２であり、前記Ａは１６個まで官能化されることができる。
＜請求項１３＞
プロトン供与体を有する多面体オリゴマーシルセスキオキサンとプロトン受容体を有する多面体オリゴマーシルセスキオキサンをスルホン基を有する芳香族炭化水素ポリマー溶液に混合するステップ；及び
前記混合溶液をキャストし、溶媒を除去するステップを含むプロトン伝導性ナノ複合膜製造方法。
＜請求項１４＞
前記プロトン供与体を有する多面体オリゴマーシルセスキオキサンと前記プロトン受容体を有する多面体オリゴマーシルセスキオキサンを前記ナノ複合膜に１〜２０重量％で添加させるが、前記プロトン供与体を有する多面体オリゴマーシルセスキオキサンと前記プロトン受容体を有する多面体オリゴマーシルセスキオキサンを重量比で１：０．０５〜１で添加することを特徴とする請求項１３に記載のプロトン伝導性ナノ複合膜の製造方法。
【図１】
0006577656.tif 000016
【図２】
0006577656.tif 000017
【図３】
0006577656.tif 000018